(57)【要約】      （修正有）【課題】シートどうしがはりつきにくいこと、適度な自立性や柔軟性を有すること、および水へ溶かしたときに速やかに均一な状態になることが可能な、水溶性シート状色材の提供。【解決手段】皮膜形成性水溶性ポリマー、溶解促進剤、着色剤、および湿潤保持剤を含んでなる、水溶性シート状色材。平均膜厚が５〜３００μｍ、前記皮膜形成性水溶性ポリマーが、ポリビニルアルコール、ポリビニルピロリドン、水溶性アクリルポリマー、ゼラチン、デンプン、カゼイン、および高分子多糖類からなることが好ましい。【選択図】なし【特許請求の範囲】
【請求項１】
皮膜形成性水溶性ポリマー、溶解促進剤、着色剤、および湿潤保持剤を含んでなる、水溶性シート状色材。
【請求項２】
平均膜厚が５〜３００μｍである、請求項１に記載の水溶性シート状色材。
【請求項３】
前記皮膜形成性水溶性ポリマーが、ポリビニルアルコール、ポリビニルピロリドン、水溶性アクリルポリマー、ゼラチン、デンプン、カゼイン、および高分子多糖類からなる群から選択される、請求項１または２に記載の水溶性シート状色材。
【請求項４】
前記皮膜形成性水溶性ポリマーが、ポリビニルアルコールおよび高分子多糖類からなる群から選択される、請求項１〜３のいずれか一項に記載の水溶性シート状色材。
【請求項５】
前記ポリビニルアルコールの重合度が、１，５００〜５，０００である、請求項４に記載の水溶性シート状色材。
【請求項６】
前記高分子多糖類が、セルロースおよびその誘導体である、請求項４または５に記載の水溶性シート状色材。
【請求項７】
前記皮膜形成性水溶性ポリマーが、重合度が１，５００〜５，０００であるポリビニルアルコールと、セルロースまたはその誘導体との組み合わせである、請求項１〜６のいずれか一項に記載の水溶性シート状色材。
【請求項８】
前記溶解促進剤が、重合度２００〜１，４００のポリビニルアルコール、または脂肪酸金属塩である、請求項１〜７のいずれか一項に記載の水溶性シート状色材。
【請求項９】
前記水溶性シート状色材の総質量を基準として、０．１〜２０質量％の皮膜形成性水溶性ポリマーを含んでなる、請求項１〜８のいずれか一項に記載の水溶性シート状色材。
【請求項１０】
前記水溶性シート状色材の総質量を基準として、１０〜７０質量％の溶解促進剤を含んでなる、請求項１〜９のいずれか一項に記載の水溶性シート状色材。
【請求項１１】
前記着色剤が顔料である、請求項１〜１０のいずれか一項に記載の水溶性シート状色材。
【請求項１２】
前記顔料が、酸化チタンを含んでなる、請求項１１に記載の水溶性シート状色材。
【請求項１３】
さらに体質材を含んでなる、請求項１２に記載の水溶性シート状色材。
【請求項１４】
前記湿潤保持剤が、ポリオールである、請求項１〜１３のいずれか１項に記載の水溶性シート状色材。
【発明の詳細な説明】
【技術分野】
【０００１】
本発明は、水溶性シート状色材および製造方法に関するものである。この水溶性シート状色材は、水に溶かすことにより、水彩絵の具や墨汁として使用することができる。
【背景技術】
【０００２】
水彩絵の具としては、液状、またはペースト状のものが一般的であるが、その他の形態として、粉末状、もしくは顆粒状のもの、またはパレット等に固体状態で固定されたものも存在する。さらには、シート状の絵の具についても提案されている（特許文献１および２）。シート状の絵の具は、特に、シートどうしがはりつきにくいこと、適度な自立性や柔軟性を有すること、および水へ溶かしたときに速やかに均一な状態になることが求められており、これらの点の改良が求められていた。
【先行技術文献】
【特許文献】
【０００３】
【特許文献１】特開昭５９−８４９５５号公報
【特許文献２】特開平４−２２５０７６号公報
【発明の概要】
【発明が解決しようとする課題】
【０００４】
本発明は、上記の課題に鑑みて、シートどうしがはりつきにくいこと、適度な自立性や柔軟性を有すること、および水へ溶かしたときに速やかに均一な状態になることが可能な、水溶性シート状色材を提供するものである。
【課題を解決するための手段】
【０００５】
本発明による水溶性シート状色材は、皮膜形成性水溶性ポリマー、溶解促進剤、着色剤、および湿潤保持剤を含んでなることを特徴とするものである。
【発明の効果】
【０００６】
本発明による水溶性シート状色材は、粘着性が低く、適度な自立性や柔軟性を有し、取り扱い性に優れている。特に、シート状であるために、溶解する前に手でちぎったり、はさみで切るなどして適当量を分取して、濃度調整などが容易である。また、本発明による水溶性シート状色材は水に溶かしたとき速やかに均一な状態になるため、筆を用いて描画した際に、色むらのない良好な筆跡を得られ、発色性も優れている。また、本発明による水溶性シート状色材の色と、描画した際の色が近いため、視認性が良好である。
【発明を実施するための形態】
【０００７】
以下、本発明の実施の形態について、詳細に説明する。なお、本明細書において、特に断らない限り、配合を示す「部」、「％」、「比」などは質量基準であり、含有率とは水溶性シート状色材の質量を基準としたときの構成成分の質量％である。
【０００８】
＜水溶性シート状色材＞
本発明による水溶性シート状色材（以下、単にシート状色材ということがある）は、皮膜形成性水溶性ポリマー、溶解促進剤、着色剤、および湿潤保持剤を含んでなるものである。
【０００９】
本発明によるシート状色材は、適度な自立性や柔軟性を有する固体である。シート状であるために、切断が容易であり、また収容する容器が必要なく、それ自体を１枚ごとに取り扱うことができるので、取り扱い性にも優れている。シート状形状として、厚さが均一なフィルムが代表的なものとして挙げられるが、部分的に厚みを変化させて、厚みの薄い部分で切断を容易にしていてもよい。ただし、本発明によるシート状色材は発色性が高いので、比較的薄い形状であっても十分な発色が得られるため、厚さが均一な薄膜形状でも十分な特性を発揮できる。このようなシート状色材の平均膜厚は、特に限定されないが、好ましくは５〜３００μｍであり、より好ましくは１０〜１５０μｍである。ここで平均膜厚は、マイクロゲージによって測定することができる。このような平均膜厚を有するシート状色材は、乾燥状態でも柔軟性を有し、また取り扱いに十分な強度を実現できる。また、本発明によるシート状色材は、粘着性が低いものであり、手で持った際に、手に成分が付着しにくい。また、複数のシートを重ねて保管しても、相互に付着しづらいものである。
【００１０】
本発明によるシート状色材は、水に接触すると、溶解して、液状組成物になる。この液状組成物は、一般的に使用される塗料や絵の具などと同様に使用することができる。用いる水の温度は特に限定されないが、室温程度の水に溶解可能であればよい。水への接触方法は、特に限定されないが、例えば、水を含ませた筆をシート状色材に接触させて擦過すること、シート状色材にスポイト等で水を滴下すること、水に適当な大きさのシート状色材を浸漬すること、等が挙げられる。必要に応じて、シート状色材を水中に投入し、筆等を用いて撹拌してもよい。
【００１１】
本発明によるシート状色材は、着色剤が均一に分散されているため、水に接触したときに、速やかに均一な液状の絵の具にすることができる。その絵の具を筆等に含浸させ、描画すると、色むらのない良好な筆跡が得られる。
【００１２】
以下に、本発明による水溶性シート状色材に用いられる成分について、説明する。
【００１３】
皮膜形成性水溶性ポリマー
本発明に用いられる皮膜形成性水溶性ポリマーは、上記のようなシート状色材の形状を維持するための主材料となるものであり、かつ皮膜形成後に、水に溶解することができるものである。また、シート状色材を水に溶かして、描画した際に、着色された皮膜を形成する展色剤の役割を果たすこともできる。
【００１４】
本発明による皮膜形成性水溶性ポリマーは、上記のように、シート状色材の形状を維持し、かつ皮膜形成後に水に溶解することができるものであれば特に限定されないが、合成ポリマーまたは天然物由来のポリマーを用いることができる。具体的には、合成ポリマーとしては、ポリビニルアルコール、ポリビニルピロリドン、水溶性アクリルポリマーなど、天然物由来のポリマーとしては、ゼラチン、デンプン、カゼイン、高分子多糖類、などが挙げられる。高分子多糖類としては、アルギン酸ナトリウム、プルラン、キサンタンガム、ウェランガム、サクシノグリカン、グアーガム、ローカストビーンガム、カラギーナン、ダイユータンガム、発酵セルロース、メチルセルロース、エチルセルロース、ヒドロキシエチルセルロース、ヒドロキシプロピルセルロース、ヒドロキシプロピルメチルセルロース、カルボキシメチルセルロースなどのセルロースおよびその誘導体、などが挙げられる。好ましくは、ポリビニルアルコール、ならびにセルロースおよびその誘導体であり、より好ましくはポリビニルアルコールである。
【００１５】
ポリビニルアルコールを皮膜形成性水溶性ポリマーとして用いる場合、好ましくは重合度１，５００〜５，０００、より好ましくは２，０００〜４，５００である。この範囲にあると、自立性の高い皮膜が形成ができ、水での再溶解性が高いものとなる。またけん化度は、７０モル％以上、９８モル％未満であることが好ましい。より好ましくは８５〜９０モル％である。この範囲にあると、水に対する溶解性が高く、簡単に再溶解することができる。
【００１６】
セルロースおよびその誘導体を皮膜形成性水溶性ポリマーとして用いる場合、セルロースを加工したものであるセルロースナノファイバーの形で用いることが好ましい。
セルロースナノファイバーを用いると、シート同士がはりつくこと、いわゆるブロッキングを防ぐことができるため、好ましい。本発明に用いられるセルロースナノファイバーは、セルロース繊維を物理的または化学的に処理することによりナノレベルで均一に微細化されたセルロースであり、繊維径が１〜１００ｎｍであり、繊維長が５μｍ以上のアスペクト比の大きい繊維である。また、本発明において、セルロースナノファイバーをさらに処理することなどで得られる、繊維径が３〜７０ｎｍ、繊維長が１００〜５００ｎｍ程度の、所謂セルロースナノクリスタルも、セルロースナノファイバーに包含されるものとする。
【００１７】
皮膜形成性水溶性ポリマーとして、２種以上のポリマーの組み合わせを用いることもできる。
好ましくは、重合度が１，５００〜５，０００のポリビニルアルコールと、セルロースまたはその誘導体とを組み合わせて用いた場合であり、より好ましくは、重合度が１，５００〜５，０００のポリビニルアルコールと、セルロースナノファイバーとを組み合わせて用いた場合である。この場合、それぞれ単独で用いた場合よりも、膜の表面が紙面のように改善されるので、自立性の高い皮膜が形成される。よって、水での再溶解性が高い状態を維持しつつ、シート同士のブロッキングを防ぐことができるからである。
このとき、重合度が１，５００〜５，０００のポリビニルアルコール：セルロースナノファイバーの質量比は、１：０．０１〜１：１５であることが好ましく、より好ましくは１：０．１〜１：５である。
【００１８】
皮膜形成性水溶性ポリマーの含有量は、シート状色材の総質量を基準として、好ましくは０．１〜２０質量％であり、より好ましくは０．３〜１０質量％である。
【００１９】
溶解促進剤
本発明に用いられる溶解促進剤は、水溶性が比較的高く、相対的に水溶性の低い水溶性皮膜形成性ポリマーの溶解を補助し、シート状色材を水に接触させたときの溶解を促進する作用を有すると共に、シート状色材を水に溶解させたときに着色剤を均一に分散させる作用も有する。この溶解促進剤の水溶性は、一般的に皮膜形成性水溶性ポリマーの水溶性よりも高いものである。
【００２０】
本発明に用いられる溶解促進剤としては、ポリビニルアルコール、脂肪酸金属塩などが挙げられる。
ポリビニルアルコールが溶解促進剤として用いられる場合、重合度が２００〜１，４００であることが好ましく、重合度が３００〜１，０００であることがより好ましい。またけん化度は７０モル％以上、９８モル％未満であることが好ましいく、より好ましくは８５〜９０モル％である。
脂肪酸金属塩としては、炭素数１２以上の脂肪酸の金属塩であることが好ましく、具体的には、ステアリン酸リチウム、ステアリン酸ナトリウム、ステアリン酸カリウム、パルミチン酸リチウム、パルミチン酸ナトリウム、パルミチン酸カリウム、ミリスチン酸リチウム、ミリスチン酸ナトリウム、ミリスチン酸カリウム、ラウリン酸リチウム、ラウリン酸ナトリウム、ラウリン酸カリウム、オレイン酸リチウム、オレイン酸ナトリウム、オレイン酸カリウム、イソステアリン酸リチウム、イソステアリン酸ナトリウム、イソステアリン酸カリウムなどが挙げられる。
特に好ましい溶解促進剤は、上記のポリビニルアルコールである。
【００２１】
溶解促進剤として、２種以上を組み合わせて用いることもできる。
特に好ましくは、溶解促進剤として、重合度が２００〜１，４００のポリビニルアルコールと、脂肪酸の金属塩とを組み合わせて用いた場合である。この場合、それぞれ単独で用いた場合よりも、再溶解性と着色剤の均一分散性をさらに向上させることができるためである。好ましくは、重合度が２００〜１，４００のポリビニルアルコールとオレイン酸カリウムとの組合せである。
特に、重合度が２００〜１，４００のポリビニルアルコール：オレイン酸カリウムの質量比は、１：０．０５〜１：１０であることが好ましく、より好ましくは１：０．１５〜１：５である。
【００２２】
溶解促進剤の含有量は、シート状色材の総質量を基準として、好ましくは１０〜７０質量％であり、より好ましくは３５〜６０質量％である。
【００２３】
本発明において、皮膜形成性水溶性ポリマー、および溶解促進剤のそれぞれが、共に、ポリビニルアルコールであってもよい。ポリビニルアルコールは重合度により、皮膜形成性水溶性ポリマーの機能を有することも、溶解促進剤の機能を有することもある、したがって、この場合、重合度の分布が、重合度１，５００〜５，０００の範囲と２００〜１，４００の範囲とに、２つの極大を有するようなものであることが好ましい。
【００２４】
着色剤
本発明には、従来公知の顔料、染料であればいずれも用いることができる。
【００２５】
着色剤は顔料であることが好ましい。顔料としては、特に制限されるものではなく、例えば、無機、有機、加工顔料などが挙げられるが、具体的にはカーボンブラック、アニリンブラック、群青、黄鉛、酸化チタン、酸化鉄、フタロシアニン系顔料、アゾ系顔料、キナクリドン系顔料、キノフタロン系顔料、スチレン系顔料、トリフェニルメタン系顔料、ペリノン系顔料、ペリレン系顔料、ジオキサジン系顔料、さらには、アルミ顔料、パール顔料、マイクロカプセル顔料等が挙げられる。尚、顔料は予め、界面活性剤などの顔料分散剤を用いて媒体に分散された水分散顔料製品などを用いてもよい。
【００２６】
酸化チタンは、一般に白色の顔料として用いられるが、同時に描画によって形成される筆跡の隠蔽性を向上させことができる。したがって、隠蔽材としての機能も有する。よって、その他の顔料に、さらに酸化チタンを含むことにより、それを用いて描画した際に、筆跡濃度を向上させることができる。
また、シート状色材そのものの色と、シート状色材を水に溶かして描画した際の色が、反射や吸収などの影響で、異なって認識されることがあるが、酸化チタンを含ませることで、シート状色材そのものの色と、シート状色材を水に溶かした際の色とを近づけることができる。この結果、描画に際して使用者が意図した色材を容易に選択することができる。この目的で酸化チタンを含む場合は、その他の顔料に対して、酸化チタンの含有量が０．１〜５０質量％であることが好ましい。
【００２７】
顔料に、体質材を組み合わせることができる。ここで、本発明において、体質材とは、それ自体の着色性や隠蔽性は低いが、顔料が紙繊維等の間に沈むことを抑制し、また体質材自体が光を散乱することができるものであり、顔料と組み合わせることで、着色性や発色性を高めることができるものをいう。具体的には、カオリン、タルク、マイカ、クレー、ベントナイト、炭酸カルシウム、硫酸バリウム、水酸化アルミニウムなどが挙げられ、好ましくはカオリンである。特に、酸化チタンとカオリンとを組み合わせることで、白色度が向上するため、好ましい。なお、これらの体質材の一部は無色ではないので、着色剤としての機能を併せ持っている。
顔料に対する、体質材の含有量は、１０〜５０質量％であることが好ましい。
【００２８】
また、染料としては、例えば、フタロシアニン系染料、ピラゾロン系染料、ニグロシン系染料、アントラキノン系染料、アゾ系染料などが挙げられる。
【００２９】
着色剤は、透明性、隠蔽性など、目的とする品質に応じて、適宜単独または２種類以上を組み合わせて用いることができる。
【００３０】
着色剤の含有量は、その種類によって異なるが、発色および描画性より、シート状色材全体に対し、３〜３０質量％が好ましく、より好ましくは５〜２０質量％である。
【００３１】
湿潤保持剤
本発明に用いられる湿潤保持剤は、シート状色材の過乾燥を抑制し、適度に湿らせておく作用をするものである。このため、蒸発しにくい化合物が好ましい。また、湿潤保持剤は、シート状色材中の着色剤の凝集を防ぎ、被膜に塑性を与える作用も有する。この湿潤保持剤は、一般的に複数の水酸基を有する化合物から選ばれ、ポリオール（多価アルコール）であることが好ましい。
【００３２】
本発明に用いられる湿潤保持剤としては、ジオールまたはトリオールが好ましい。具体的には、エチレングリコール、ジエチレングリコール、プロピレングリコール、グリセリン等が挙げられ、特に好ましくはグリセリンである。
【００３３】
また、シート状色材が十分な強度を有するシート形状を維持するために、湿潤保持剤の含有量は、シート状色材の総質量を基準として、１〜３０質量％であることが好ましい。
【００３４】
その他の添加剤
本発明による水溶性シート状色材は、必要に応じて任意の添加剤を含むことができる。用いることができる添加剤としては、例えば、粘度調整剤、塗布性能改善剤、防腐剤、界面活性剤、消泡剤等が挙げられる。その他通常水性絵の具に使用できるものも含むことができる。これらのうち界面活性剤は、顔料などの分散剤として、あるいは筆記時の塗れ性改良剤として、用いることが好ましい。界面活性剤としては、ノニオン性、カチオン性、アニオン性、または両性イオン性のものが知られているが、適宜選択して用いることができる。
また、本発明によるシート状色材は、水を含むことができる。このような水は、溶媒として添加することのほか、着色剤や界面活性剤などの溶媒や分散媒として添加されてもよい。そのような水は後述する製造方法において、蒸発除去されてもよいし、その一部が水溶性シート状色材に残留していてもよい。
【００３５】
＜水溶性シート状色材の製造方法＞
本発明による水溶性シート状色材の製造方法は、特に限定されるものではないが、例えば、以下のように製造することができる。
【００３６】
皮膜形成性水溶性ポリマー、溶解促進剤、着色剤、湿潤保持剤、および水を含んでなる混合物を撹拌し、均一な分散液を調製する。着色剤が顔料であるときは、あらかじめ、分散媒に分散された状態であるものを用いることが好ましい。
次に、分散液をベースとなる樹脂フィルム上に、バーコーターやアプリケーターなどにより塗工した後、乾燥し、ベースとなる樹脂フィルムから剥がすことなどにより、シート状色材を製造することができる。
【００３７】
また、他の方法としては、皮膜形成性水溶性ポリマー、溶解促進剤、着色剤、湿潤保持剤、および必要に応じて水を含んでなる混合物をニーダーなどで混練し、混練物を押し出し成形し、必要に応じて、カレンダー処理、圧延処理などにより、均一なシート状色材を製造することができる。
【実施例】
【００３８】
以下、実施例により、本発明をさらに詳細に説明するが、本発明はこれら実施例に限定されるものではない。
【００３９】
＜実施例１＞
（１ａ）シート状色材製造用着色組成物の製造
・皮膜形成性水溶性ポリマー                                    １０質量部
（ポリビニルアルコールＩ、１０質量％水溶液  重合度３，３００、ケン化度８６．５〜８９．５モル％）
・溶解促進剤                                                  ３０質量部
（ポリビニルアルコールＩＩＩ、２０質量％水溶液  重合度５００、ケン化度８７．０〜８９．０モル％）
・着色剤                                                      ４５質量部
（黒色顔料分散体、ピグメントブラック７  ２０質量％水分散体  １０質量％ジエチレングリコール含有）
・湿潤保持剤（グリセリン）                                    １０質量部
・水                                                          ２９質量部
上記配合物を室温で１時間攪拌混合することにより、シート状色材製造用着色組成物を得た。
（１ｂ）シート状色材の製造
上記（１ａ）で得られた着色剤組成物を、１００μｍのポリプロピレンシート上に、バーコーターを用いて塗布し、５０℃で１２時間乾燥して、ポリプロピレンフィルム上に前記組成物が膜状となった膜状物を得た。この膜状物をポリプロピレンフィルムから剥離することにより、黒色のシート状色材を得た。
【００４０】
＜実施例２〜２３、および比較例１〜３＞
（ａ）シート状色材製造用着色組成物の製造
以下の表１に示した配合とした以外は実施例１と同じ方法により、シート状色材製造用着色組成物を作製した。得られた着色組成物を用いて、実施例１と同じ方法で、シート状色材を得た。
【表１】
2019206646.tif 000002
表中、
・ポリビニルアルコールＩ：１０質量％水溶液  重合度３，３００、ケン化度８６．５〜８９．５モル％
・ポリビニルアルコールＩＩ：１０質量％水溶液  重合度１，８００、ケン化度８７．０〜８９．０モル％
・ポリビニルアルコールＩＩＩ：２０質量％水溶液  重合度５００、ケン化度８７．０〜８９．０モル％
・セルロースナノファイバー：平均繊維径１０〜５０ｎｍ  重合度８００  ２質量％水溶液
・オレイン酸カリウム：２０質量％水溶液
・黒色顔料分散体：ピグメントブラック７  ２０質量％水分散体、１０質量％ジエチレングリコール含有、
・赤色顔料分散体：ピグメントレッド１７０  ２５質量％水分散体、１０質量％ジエチレングリコール含有、
・青色顔料分散体１：ピグメントブルー１５  ２５質量％水分散体、１０質量％ジエチレングリコール含有、
・青色顔料分散体２：ピグメントブルー１５：３  ２５質量％水分散体、１０質量％ジエチレングリコール含有、
・緑色顔料分散体：ピグメントグリーン７  ２０質量％水分散体、１０質量％ジエチレングリコール含有、
・紫色顔料分散体：ピグメントバイオレット２３  ２５質量％水分散体、１０質量％ジエチレングリコール含有、
・黄色顔料分散体：ピグメントイエロー１５１  ２０質量％水分散体、１０質量％ジエチレングリコール含有、
・銀色顔料：アルミ顔料  平均粒子径１０μｍ
・白色顔料分散体１：ピグメントホワイト６  ７０質量％水分散体、４質量％エチレングリコール
・白色顔料２：ルチル型酸化チタン  平均粒子径０．２７μｍ
である。
【００４１】
得られたシート状色材を以下のように評価した。得られた結果は、表１に記載のとおりである。
【００４２】
膜厚
実施例１〜２３および比較例１〜３のシート状色材の膜厚を測定した。膜厚の測定は、マイクロゲージにより行った。なお、比較例２は、膜化したが、脆かったため、膜厚の測定ができなかった。
【００４３】
膜形成性評価
実施例１〜２３および比較例１〜３のシート状色材の膜の状態を触診により評価した。評価基準は以下のとおりである。
Ａ＋：成膜性が良好で、シート同士のはりつきもない。
Ａ：成膜性は良好。
Ｂ：成膜性はほぼ良好であるが、膜がわずかに脆い。
Ｃ：膜化は可能であるが、膜が若干脆い。
Ｄ：膜化は可能であるが、脆くすぐ崩れてしまう。
Ｅ：膜化できない。
【００４４】
描画色再現性評価
常温の水を含ませた筆を、それぞれ、実施例１〜２３および比較例１〜３のシート状色材に接触させて擦過し、均一な液状の絵の具にした。そのそれぞれの絵の具を筆に含浸させ、白色の用紙に、描画した。その描画した際の色と、溶かす前のシート状色材の膜の色とを、目視にて比較し、色の再現性を評価した。評価基準は以下のとおりである。
Ａ：描画した際の色とシートの色が同じであり、色の視認性が良好。
Ｂ：描画した際の色とシートの色がほぼ同じであり、色の視認性は高い。
Ｃ：描画した際の色とシートの色が若干異なるが、色の視認性は可能。
Ｄ：描画した際の色とシートの色が異なるが、色の認識が可能。
Ｅ：シートの色を判別できず、色の認識ができない。
【００４５】
再溶解性評価
シート状色材を１００倍の水で希釈した時の溶解性、および描画した時の筆跡を目視により評価した。評価基準は以下のとおりである。
Ａ：溶解性が良好で、着色剤を均一な状態で描画が可能。
Ｂ：溶解時にわずかに着色剤の凝集がみられるが、着色剤を均一な状態で描画が可能。
Ｃ：溶解時に着色剤に一部凝集がみられ、描画した際にもその影響が現れる。
Ｄ：溶解時に着色剤の凝集がみられ、描画した際にもその影響が現れる。
Ｅ：再溶解せず、着色剤が凝集がひどく、描画できない。
【００４６】
発色性評価
上記描画色再現性評価のように、描画した際の発色性を目視により評価した。評価基準は以下のとおりである。
Ａ：描画した際の発色性が特に高い。
Ｂ：描画した際の発色性が高い。
Ｃ：描画した際の発色性がやや低い。
Ｄ：描画は可能であるが、その色は薄く、発色性が低い。
Ｅ：描画できない。